(57)【要約】【課題】基材結合剤として容易な取り扱い性、優れた作業性を有し、加熱硬化時における揮発成分の発生が少なく、かつ、改善された低温硬化性能を有し、並びに、機械特性に優れたＦＲＰの作製に使用できる樹脂フィルムの提供。【解決手段】エーテル化率が１０〜３０％を有するベンジルエーテル型フェノール樹脂（Ａ）１００質量部に対して、エポキシ当量が１５０〜２００ｇ／ｅｑを有するエポキシ樹脂（Ｂ）５〜２０質量部を含む樹脂組成物をフィルム状に成形して得られる樹脂フィルム。【選択図】なし【特許請求の範囲】
【請求項１】
エーテル化率が１０〜３０％であるベンジルエーテル型フェノール樹脂（Ａ）１００質量部に対して、エポキシ当量が１５０〜２００ｇ／ｅｑであるエポキシ樹脂（Ｂ）５〜２０質量部を含む樹脂組成物をフィルム状に成形して得られる樹脂フィルム。
【請求項２】
前記樹脂組成物が、さらに、硬化促進剤（Ｃ）として酸性スルホン酸エステルから選ばれる少なくとも１つを、前記ベンジルエーテル型フェノール樹脂（Ａ）１００質量部に対して５〜２０質量部の割合で含む、請求項１に記載の樹脂フィルム。
【請求項３】
前記硬化促進剤（Ｃ）が、パラトルエンスルホン酸メチルエステルおよび／またはパラトルエンスルホン酸エチルエステルである、請求項１に記載の樹脂フィルム。
【発明の詳細な説明】
【技術分野】
【０００１】
本発明は、作業性・硬化性に優れた樹脂フィルムに関し、更に詳しくは、繊維強化プラスチック（以下、ＦＲＰという）の繊維結合用樹脂フィルムに関するものである。
【背景技術】
【０００２】
従来から、ＦＲＰ用樹脂としてはポリエステル樹脂が幅広く用いられている。近年、車輌・建築などの分野において使用される樹脂材料に対する難燃性、耐食性などが強く要求されるようになり、この特性に優れるフェノール樹脂を用いて作製したＦＲＰが脚光を浴びている。しかしながら、基材にフェノール樹脂を含浸し、予備乾燥をさせてプリプレグを作製し、その後、そのプリプレグを積層して加熱硬化させる方法では、作製されたプリプレグが粘着性であるために取り扱い性が悪いこと、また、加熱硬化時に溶剤などの揮発成分が発生し、この多くのガス成分が硬化物中にボイドと呼ばれる泡状欠損を生ずることによる品質低下などの問題がある。更には、最終硬化させるためには１５０℃以上の高温処理工程が必要であることから、安定した製品を得るための工程が極めて複雑になることやエネルギー消費が大きいことなどの問題があるため、硬化温度の低温化について各種樹脂の改善が試みられている。
【０００３】
例えば、レゾール型フェノール樹脂をベースとしたシート状成形材料に関する技術があるが、樹脂中の含有水分が１６〜２２％と極めて多く、かつ、酸化マグネシウムなどの無機フィラーが多量に配合されていることで樹脂本来が持つ強度を発現しにくい欠点を有しており、更に、レゾール型フェノール樹脂をベースに配合されているため、シートの安定性はせいぜい３０日程度と極めて短い（例えば、特許文献１参照）。また、レゾール型フェノール樹脂を酸硬化させて成形するＦＲＰでは、硬化温度は下げられるものの樹脂状態での安定性が極めて悪く、ごく短時間で作業を終わらせる必要があり、部材が大きくなると製造が困難になる等の欠点を有する（例えば、特許文献２および３参照）。
【０００４】
【特許文献１】特開平４−３３２７５２号公報
【特許文献２】特開２００２−１２７３６号公報
【特許文献３】特開平１０−７８８２号公報
【発明の開示】
【発明が解決しようとする課題】
【０００５】
したがって、本発明の目的は、基材結合剤として容易な取り扱い性、優れた作業性を有し、加熱硬化時における揮発成分の発生が少なく、かつ、改善された低温硬化性能を有し、並びに、機械特性に優れたＦＲＰの作製に使用できる樹脂フィルムを提供することにある。
【課題を解決するための手段】
【０００６】
本発明者らは、上記問題を解決すべく鋭意検討をした結果、上記の課題を解決できた。
すなわち、本発明は、エーテル化率が１０〜３０％であるベンジルエーテル型フェノール樹脂（Ａ）１００質量部に対して、エポキシ当量が１５０〜２００ｇ／ｅｑであるエポキシ樹脂（Ｂ）５〜２０質量部を含む樹脂組成物をフィルム状に成形して得られる樹脂フィルムを提供するものである。
また、本発明は、前記樹脂組成物が、さらに、硬化促進剤（Ｃ）として酸性スルホン酸エステルから選ばれる少なくとも１つを、前記ベンジルエーテル型フェノール樹脂（Ａ）１００質量部に対して５〜２０質量部の割合で含む、前記樹脂フィルムを提供するものである。
また、本発明は、前記硬化促進剤（Ｃ）が、パラトルエンスルホン酸メチルエステルおよび／またはパラトルエンスルホン酸エチルエステルである、前記の樹脂フィルムを提供するものである。
【発明の効果】
【０００７】
本発明によれば、基材結合剤として容易な取り扱い性、優れた作業性を有し、加熱硬化時における揮発成分の発生が少なく、かつ、改善された低温硬化性能を有し、並びに、機械特性に優れたＦＲＰの作製に使用できる樹脂フィルムが提供される。
【発明を実施するための最良の形態】
【０００８】
本発明の樹脂フィルムは、エーテル化率が１０〜３０％であるベンジルエーテル型フェノール樹脂（Ａ）１００質量部に対して、エポキシ当量が１５０〜２００ｇ／ｅｑであるエポキシ樹脂（Ｂ）５〜２０質量部を含む樹脂組成物をフィルム状に成形して得ることができる。この樹脂フィルムは、ＦＲＰの繊維基材結合剤として、容易な取り扱い性、優れた作業性をもたらし、かつ、加熱硬化時における揮発成分の発生が少ないため硬化物中の構造欠陥が最小限に抑えられ、それにより優れた機械特性を有するＦＲＰを提供することができる。
【０００９】
（Ａ）ベンジルエーテル型フェノール樹脂
本発明において樹脂組成物に使用される（Ａ）成分は、エーテル化率が１０〜３０％であるベンジルエーテル型フェノール樹脂であり、これは、揮発分が少なく、柔軟性があり、樹脂としての優れた安定性を有する。前記ベンジルエーテル型フェノール樹脂は、フェノール類とアルデヒド類とを酢酸亜鉛などのような弱酸性塩で反応させることにより得られるものでよい。
【００１０】
フェノール類としては、フェノール、クレゾール、キシレノール、エチルフェノールなどのアルキルフェノール類、あるいはビスフェノール類などが挙げられる。なかでも、硬化性などの点からフェノールが好ましい。アルデヒド類としては、ホルムアルデヒド、パラホルムアルデヒド、アセトアルデヒド、ベンズアルデヒドなどが挙げられる。なかでも、ホルムアルデヒドの水溶液（ホルマリン）が好ましい。
【００１１】
前記（Ａ）成分のエーテル化率が１０％より低い場合では、通常のレゾール型フェノール樹脂と同様に脆くてフィルム化できない。一方、エーテル化率が３０％を超えると、柔軟性は向上するが、フィルム化時に流れすぎてしまう欠点を有する。
【００１２】
前記エーテル化率は、１Ｈ−ＮＭＲ（日本電子データム社製  型式  ＪＮＭ−ＬＡ３００）を用いてフェノール性水酸基、ベンゼン環、ジメチレンエーテル基、メチロール基、メチレン基に由来するプロトン数を測定し、ここで測定された各基団のプロトン数を前記フェノール性水酸基のプロトン数で除し、さらに、各基団に含まれるプロトン数で除することにより、１ユニット中の各基団のモル数を求め、そこからジメチレンエーテル量の重量比率を計算した値である。
【００１３】
（Ｂ）エポキシ樹脂
本発明において樹脂組成物に使用される（Ｂ）成分は、エポキシ当量が１５０〜２００ｇ／ｅｑであるエポキシ樹脂であり、通常、液状タイプのエポキシ樹脂と呼ばれているもの、例えばビスフェノール型エポキシ樹脂が好ましい。
【００１４】
エポキシ当量が２００ｇ／ｅｑより大きい場合には、通常、固体であり、溶融粘度も高いことから扱いづらく作業性が困難である。一方、エポキシ当量が１５０ｇ／ｅｑより小さい場合には、粘度が低すぎるため、樹脂組成物として所定の粘度が得られず、べたつきが大きい。
【００１５】
前記（Ｂ）成分の含有量は、（Ａ）成分１００質量部に対して５〜２０質量部であることが好ましい。５質量部より少ない場合には、樹脂組成物の粘度が高く、柔軟性に欠け、２０質量部より多い場合には、樹脂組成物の粘度が低く、べたつきが多くなる。
【００１６】
（Ｃ）硬化促進剤
本発明における樹脂組成物には、さらに、硬化促進剤（Ｃ）として酸性スルホン酸エステルから選ばれる少なくとも１つを、前記ベンジルエーテル型フェノール樹脂（Ａ）１００質量部に対して５〜２０質量部の割合で含むことができる。
【００１７】
前記（Ｃ）成分を含む樹脂組成物を成形して得られる樹脂フィルムは、１３０℃という従来のフェノール樹脂を含むフィルムの硬化にとっては不充分である極めて低い温度で完全に硬化することができることが特徴である。また、その硬化性能は、従来のフェノール樹脂を含むフィルムを１６０℃以上の高温で硬化したときと同様の硬化性能を有することができる。
【００１８】
酸性スルホン酸エステスとしては、トルエンスルホン酸エステル類、例えば、パラトルエンスルホン酸メチルエステル、パラトルエンスルホン酸エチルエステル、パラトルエンスルホン酸プロピルエステル、パラトルエンスルホン酸ブチルエステル等が挙げられる。通常、これらは常温では固体のため、容易に溶解できること、更に硬化性に優れることからパラトルエンスルホン酸メチルエステル、パラトルエンスルホン酸エチルエステルが好ましい。
【００１９】
また、（Ｃ）成分の含有量が５質量部より少ない場合には、樹脂組成物の硬化が遅く、２０質量部より多い場合には、樹脂組成物としてのポットライフが短くなる。
【００２０】
前記（Ａ）ベンジルエーテル型フェノール樹脂、（Ｂ）エポキシ樹脂、所望により（Ｃ）硬化促進剤の各種成分を撹拌混合して樹脂組成物を得ることができる。樹脂組成物の粘度は、０．５〜１０Ｐａ・ｓ、好ましくは１〜５Ｐａ・ｓである。
【００２１】
本発明の樹脂フィルムの作製方法においては、前記樹脂組成物をフィルム状に成形することが可能である如何なる成形方法を使用してもよい。例えば、レジンフィルムインヒュージョン成形などが挙げられる。また、成形時の樹脂フィルムの厚みは、１００〜１０００ｇ／ｍ２、好ましくは３００〜７００ｇ／ｍ２である。
【００２２】
本発明の樹脂フィルムは、例えば、ＦＲＰの作製において、繊維基材結合剤として使用することができる。その場合には、この樹脂フィルムを、繊維基材上に積層し、あるいは二枚の繊維基材の間に挟み、加熱または加圧工程を含む通常の成形方法により成形することで、優れた機械特性を有するＦＲＰを作製することができる。
【実施例】
【００２３】
以下、本発明を実施例でさらに説明するが、本発明はこれら実施例に限定されるものではない。
（実施例−１）
反応容器にフェノール１０００ｇ、４０％ホルマリン水溶液１５００ｇを入れ、均一に溶解した後、酢酸亜鉛１０ｇを入れ１００℃まで昇温させた。そのまま１００℃で５時間、常圧で還流させた。その後、容器内を減圧にして脱水を行い、ベンジルエーテル型フェノール樹脂１２００ｇを得た。この時得られたベンジルエーテル型フェノール樹脂のエーテル化率は２０．２％であった。ここにエポキシ当量１９０ｇ／ｅｑ・ビスフェノールＡ型エポキシ樹脂（東都化成社製ＹＤ−１２８）１２０ｇを加えて均一に混合した。この組成物を７０℃で離型シート上に５００ｇ／ｍ２の厚みになるように押し出し、その後冷却し、目的の樹脂フィルムを得た。この樹脂フィルムの物性としては、１５０℃−３時間加熱時の揮発分（＊１）は３％であり、７０℃における溶融粘度（＊２）は３Ｐａ・ｓであり、表面の粘着性はなく、フィルムの巻き取りも容易にできる状態であった。
この樹脂フィルムを炭素繊維（５００ｇ／ｍ２）上に積層し、１５０℃−３時間プレス成形を行い作製した成形板（ＣＦＲＰ）の性能を表−１に示す。
＊１  揮発分量：１５０℃−３時間（試料はアルミカップに５ｇ）
＊２  溶融粘度：７０℃コーンプレートにより測定
【００２４】
（実施例−２）
反応容器にフェノール１０００ｇ、４０％ホルマリン水溶液１５００ｇを入れ、均一に溶解した後、酢酸亜鉛１０ｇを入れ１００℃まで昇温させた。そのまま１００℃で５時間、常圧で還流させた。その後、容器内を減圧にして脱水を行い、ベンジルエーテル型フェノール樹脂１２００ｇを得た。この時得られたベンジルエーテル型フェノール樹脂のエーテル化率は２０．２％であった。ここにエポキシ当量１９０ｇ／ｅｑ・ビスフェノールＡ型エポキシ樹脂（東都化成社製ＹＤ−１２８）１２０ｇ、パラトルエンスルホン酸エチルエステル１２０ｇを加えて均一に混合した。この組成物を７０℃で離型シート上に５００ｇ／ｍ２の厚みになるように押し出し、その後冷却し、目的の樹脂フィルムを得た。この樹脂フィルムの物性としては、１３０℃−３時間加熱時の揮発分（＊３）は３％であり、７０℃における溶融粘度（＊２）は２Ｐａ・ｓであり、表面の粘着性はなく、フィルムの巻き取りも容易にできる状態であった。
この樹脂フィルムを炭素繊維（５００ｇ／ｍ２）上に積層し、１３０℃−３時間プレス成形を行い作製した成形板（ＣＦＲＰ）の性能を表−１に示す。
＊３  揮発分量：１３０℃−３時間（試料はアルミカップに５ｇ）
＊２  溶融粘度：７０℃コーンプレートにより測定
【００２５】
（実施例−３）
実施例−２のパラトルエンスルホン酸エチルエステル１２０ｇを、パラトルエンスルホン酸メチルエステル１２０ｇに変える以外は、実施例−２と同様の操作を行うことで組成物を得た。この組成物を７０℃で離型シート上に５００ｇ／ｍ２の厚みになるように押し出し、目的の樹脂フィルムを得た。この樹脂フィルムの物性としては、１３０℃−３時間加熱時の揮発分（＊３）は４％であり、７０℃における溶融粘度（＊２）は１Ｐａ・ｓであり、表面の粘着性はなく、フィルムの巻き取りも容易にできる状態であった。
この樹脂フィルムを実施例−２と同様の製法で作製した成形板（ＣＦＲＰ）の性能ついては表−１に示す。
【００２６】
（比較例−１）
反応容器にフェノールを仕込み、以下、実施例−２と同様にベンジルエーテル型フェノール樹脂１２００ｇを得て、それにパラトルエンスルホン酸エチルエステル１２０ｇを加えて均一に混合した。この組成物を７０℃で離型シート上に５００ｇ／ｍ２の厚みになるように押し出し、樹脂フィルムを得た。この樹脂フィルムの物性としては、１３０℃−３時間加熱時の揮発分（＊３）は５％であり、７０℃における溶融粘度（＊２）は５Ｐａ・ｓであったが、フィルムの表面には粘着性が無く、フィルムとして割れやすく巻き取ることができなかった。
この樹脂フィルムを実施例−２と同様の製法で作製した成形板（ＣＦＲＰ）の性能を表−１に示す。
【００２７】
（比較例−２）
反応容器にフェノール１０００ｇ、４０％ホルマリン水溶液１２００ｇを加えて均一に溶解した後、５０％水酸化カリウム５０ｇを加えて８０℃まで昇温させた。そのまま８０℃−３時間真空化で還流させた。その後、冷却し、５０％ＰＴＳでｐＨ７まで中和し、その後、容器内を減圧して脱水を行い、（内温１００℃まで）フェノール樹脂１２００ｇを得た。このフェノール樹脂のエーテル化率は８％であった。ここにエポキシ当量１９０ｇ／ｅｑ・ビスフェノール型エポキシ樹脂（東都化成社製ＹＤ−１２８）１２０ｇ、パラトルエンスルホン酸エチルエステル１２０ｇを加えて均一に混合した後、この組成物を７０℃で離型シート上に５００ｇ／ｍ２の厚みになるように押し出し、その後、冷却した後、樹脂フィルムを得た。この樹脂フィルムの物性としては、１３０℃−３時間加熱時の揮発分（＊３）は１０％であり、７０℃の溶融粘度（＊２）は８Ｐａ・ｓであったが、フィルムとしての保形性が悪く、割れてしまい、フィルムとして巻き取ることができなかった。
この樹脂フィルムを実施例−２と同様の製法で作製した成形板（ＣＦＲＰ）の性能については表−１に示す。
【００２８】
（比較例−３）
反応容器にフェノール１０００ｇ、４０％ホルマリン水溶液２２５０ｇを加えて均一に溶解した後、水酸化カルシウム２０ｇを加えて９０℃まで昇温させた。そのまま９０℃−３時間真空化で還流させたのち、ｐＨを５まで下げて再度９０℃で反応させた後、容器内を減圧して脱水を行い、（内温１００℃まで）フェノール樹脂１８００ｇを得た。このフェノール樹脂のエーテル化率は４０％であった。ここにエポキシ当量１９０ｇ／ｅｑ・ビスフェノール型エポキシ樹脂（東都化成社製ＹＤ−１２８）１８０ｇ、パラトルエンスルホン酸エチルエステル１８０ｇを加えて均一に混合した後、この組成物を７０℃で離型シート上に５００ｇ／ｍ２の厚みになるように押し出し、その後、冷却し、樹脂フィルムを得た。この樹脂フィルムの物性としては、１３０℃−３時間加熱時の揮発分（＊３）は１０％であり、７０℃の溶融粘度（＊２）は０．５Ｐａ・ｓであった。フィルムとしては、柔らかすぎて保形性が無く、樹脂組成物が流れすぎてフィルムを成形できなかった。
【００２９】
（比較例−４）
反応容器にフェノールを仕込み、以下、実施例−２と同様にベンジルエーテル型フェノール樹脂１２００ｇを得て、それにエポキシ当量４８０ｇ／ｅｑ・ビスフェノール型エポキシ樹脂（東都化成社製ＹＤ−０１１）１２０ｇ、パラトルエンスルホン酸エチルエステル１２０ｇを加えて均一に混合した。この組成物を７０℃で離型シート上に５００ｇ／ｍ２になるように押し出そうとしたが、粘度が２０Ｐａ・ｓと高く、樹脂組成物が流れずフィルムを成形できなかった。
【００３０】
【表１】
2005029748.tif 000002
【００３１】
表−１に示された結果より、本発明における樹脂組成物を用いて成形された樹脂フィルムは、１３０℃で実用上十分な程度に硬化することができる。
また、本発明の樹脂フィルムは、実用上十分な安定性並びに適度なタックを有しており、炭素繊維と組み合わせて得られたＣＦＲＰの機械特性も、現行１６０℃硬化のＣＦＲＰと同等の性能を有している。
更に、本発明の樹脂フィルムは、生産上、経済上、あるいは近年問題となっている作業環境において、従来の溶剤型フェノール樹脂フィルムに比べ、揮発成分の発生が少ないといった大きな特徴を有している。このため、これまで硬化条件、作業環境上使用されていなかった分野への展開が期待される。